(57)【要約】【課題】  外の光源からの光により外観色が変化する虞が無く、可視光線の光透過率分布を可能な限り自然光に近い均一なものとすることにより、各表示装置の発光特性に合わせて色再現性を向上させることができる近赤外線遮蔽膜とそれを備えた近赤外線遮蔽部材および表示装置並びに近赤外線遮蔽膜形成用塗料を提供する。【解決手段】  本発明の近赤外線遮蔽膜は、ＣＩＥにより規格化されたＬ＊ａ＊ｂ＊表色系のＡ光源による反射光の色度ａ＊とＤ６５光源による反射光の色度ａ＊との差、及びＬ＊ａ＊ｂ＊表色系のＡ光源による反射光の色度ｂ＊とＤ６５光源による反射光の色度ｂ＊との差が、共に１以下であることを特徴とする。【選択図】    無し【特許請求の範囲】
【請求項１】
色素を含有してなる近赤外線遮蔽用の膜であって、
ＣＩＥにより規格化されたＬ＊ａ＊ｂ＊表色系のＡ光源による反射光の色度ａ＊とＤ６５光源による反射光の色度ａ＊との差、及び前記Ｌ＊ａ＊ｂ＊表色系のＡ光源による反射光の色度ｂ＊とＤ６５光源による反射光の色度ｂ＊との差が、共に１以下であることを特徴とする近赤外線遮蔽膜。
【請求項２】
前記膜の可視光線領域における最大吸収スペクトルの半値幅が２４ｎｍ以下、前記膜の４５０ｎｍ以上かつ５２０ｎｍ以下の波長帯域Ａの光透過率の最大値Ａｘと最小値Ａｎとの差が３．０％以下、かつ、前記最大値Ａｘと前記膜の６２０ｎｍ以上かつ６７０ｎｍ以下の波長帯域Ｂの光透過率の最大値Ｂｘとの差が５．０％以下であることを特徴とする請求項１記載の近赤外線遮蔽膜。
【請求項３】
前記最大吸収スペクトルは、５８５ｎｍ±３５ｎｍの波長帯域における吸収スペクトルであることを特徴とする請求項１または２記載の近赤外線遮蔽膜。
【請求項４】
前記色素は、近赤外線領域の光を吸収する近赤外線吸収色素と、可視光線の波長帯域のうち所定の波長帯域の光を選択吸収する選択吸収色素と、色調整用色素とを含有してなることを特徴とする請求項１、２または３記載の近赤外線遮蔽膜。
【請求項５】
透明基材上に、請求項１ないし４のいずれか１項記載の近赤外線遮蔽膜を備えてなることを特徴とする近赤外線遮蔽部材。
【請求項６】
前記透明基材は、透明高分子フィルムまたは透明高分子シートであることを特徴とする請求項５記載の近赤外線遮蔽部材。
【請求項７】
表示面に、請求項５または６記載の近赤外線遮蔽部材を備えてなることを特徴とする表示装置。
【請求項８】
近赤外線領域の光を吸収する近赤外線吸収色素と、可視光線の波長帯域のうち所定の波長帯域の光を選択吸収する選択吸収色素と、色調整用色素とを含有し、
前記選択吸収色素の最大吸収スペクトルの半値幅が２４ｎｍ以下であることを特徴とする近赤外線遮蔽膜形成用塗料。
【発明の詳細な説明】
【技術分野】
【０００１】
本発明は、近赤外線遮蔽膜とそれを備えた近赤外線遮蔽部材および表示装置並びに近赤外線遮蔽膜形成用塗料に関し、さらに詳しくは、プラズマディスプレイ（ＰＤＰ）、液晶ディスプレイ（ＬＣＤ）、エレクトロルミネッセンスディスプレイ（ＥＬＤ）、ブラウン管（ＣＲＴ）、プロジェクション（ＰＪＴＶ）などの各種画像表示装置の表示面に好適に用いられ、可視光線の光透過率分布を可能な限り自然光に近い均一なものとすることで、外の光源からの光により外観色の変化が無く、しかも、各表示装置の発光特性に合わせて色再現性を向上させることが可能な近赤外線遮蔽膜とそれを備えた近赤外線遮蔽部材および表示装置並びに近赤外線遮蔽膜形成用塗料に関するものである。
【背景技術】
【０００２】
従来、プラズマディスプレイパネル（ＰＤＰ）、液晶ディスプレイ（ＬＣＤ）、エレクトロルミネッセンスディスプレイ（ＥＬＤ）、陰極線管（ＣＲＴ）、蛍光表示管、電界放射型ディスプレイ等の各種画像表示装置では、原則として、赤（Ｒ）、青（Ｂ）、緑（Ｇ）の三原色の光の組み合わせによりカラー画像を表示している。
ところで、これらの画像表示装置では、三原色である赤（Ｒ）、青（Ｂ）、緑（Ｇ）それぞれの光の強度が異なるために、理想的な三原色を得ることが難しい。そこで、理想的な色合いのカラー表示を行うために、特定の波長の光を吸収する光学フィルタを用いて、表示色の色バランスを補正する色補正を行うことが提案されている。
【０００３】
特に、ＰＤＰにおいては、セルに封入されたネオン等の希ガスに起因する特定の波長の光の強度が強いために、ディスプレイの色純度が阻害される虞がある。そこで、この特定の波長の光を吸収してディスプレイの色純度を向上させると共に、近赤外線等の特定の波長の光を選択的にカットする光学フィルタが用いられている（特許文献１、２参照）。
この様な光学フィルタをＰＤＰの表示面に取り付けることで、ＰＤＰの画像の色純度を大きく改善することができる。また、この光学フィルタは、ＰＤＰのデザイン面においても大きな役割を担っており、高級感等、インテリアとしてのイメージをも左右するために、購入の際のポイントともなっている。
【特許文献１】特開２００１−２２８３２３号公報
【特許文献２】特開２００２−１８７２２９号公報
【発明の開示】
【発明が解決しようとする課題】
【０００４】
ところで、従来の光学フィルタでは、ＰＤＰの表示面の色調または外観色が外光の光源により大きく異なるという問題点があった。
例えば、購入前に電気店の店頭で見た蛍光灯下でのＰＤＰの表示面と、購入後に居間等の居住空間で見た白色電球下でのＰＤＰの表示面とが、大きく異なっているために、客先から、届けられたＰＤＰは店頭で見たＰＤＰとは違う製品ではないか等のクレームが生じる虞がある。
このＰＤＰの表示面の色調または外観色が外光の光源により大きく異なるという現象は、光学フィルタがメタメリズムという特性を有していることから生じるためである。
【０００５】
このメタメリズムとは、外光色による色調または外観色の色変化の度合いを示す指標で、ＣＩＥ（国際照明委員会）により規格化されたＬ＊ａ＊ｂ＊表色系を用いて次の様に定義されている。
（１）Ｌ＊ａ＊ｂ＊表色系のＡ光源による反射光の色度ａ＊とＤ６５光源による反射光の色度ａ＊との差Δａ＊
Δａ＊＝ａ＊値（Ａ光源）−ａ＊値（Ｄ６５光源）
（２）Ｌ＊ａ＊ｂ＊表色系のＡ光源による反射光の色度ｂ＊とＤ６５光源による反射光の色度ｂ＊との差Δｂ＊
Δｂ＊＝ｂ＊値（Ａ光源）−ｂ＊値（Ｄ６５光源）
【０００６】
このメタメリズムが低い程、外光色による色調または外観色の色変化の度合いが小さいことになる。したがって、メタメリズムが低い方が、品質が優れていることになる。
例えば、光学フィルタのメタメリズムが高い場合には、外部の光源により色調が大きく異なったものとなり、ＰＤＰの表示面における色調が変化し、画像表示装置としての品質を低下させることになる。また、ＰＤＰの表示面の色調が光源により大きく異なるために、インテリアとしてのイメージが低下し、デザイン面での品質をも低下させることとなる。
【０００７】
本発明は、上記の課題を解決するためになされたものであって、外の光源からの光により外観色が変化する虞が無く、可視光線の光透過率分布を可能な限り自然光に近い均一なものとすることにより、各表示装置の発光特性に合わせて色再現性を向上させることができる近赤外線遮蔽膜とそれを備えた近赤外線遮蔽部材および表示装置並びに近赤外線遮蔽膜形成用塗料を提供することを目的とする。
【課題を解決するための手段】
【０００８】
本発明者等は、上記課題を解決するために、鋭意検討を行った結果、色素を含有してなる近赤外線遮蔽用の膜におけるＣＩＥにより規格化されたＬ＊ａ＊ｂ＊表色系のＡ光源による反射光の色度ａ＊とＤ６５光源による反射光の色度ａ＊との差、及び前記Ｌ＊ａ＊ｂ＊表色系のＡ光源による反射光の色度ｂ＊とＤ６５光源による反射光の色度ｂ＊との差を、共に１以下とすれば、外の光源からの光により外観色が変化する虞が無く、ＰＤＰなどの表示装置の表示面にて発生する特定の波長の光を選択的に遮蔽することができ、したがって、各表示装置の発光特性に合わせて色再現性を向上させることができることを見出し、本発明を完成するに至った。
【０００９】
すなわち、本発明の近赤外線遮蔽膜は、色素を含有してなる近赤外線遮蔽用の膜であって、ＣＩＥにより規格化されたＬ＊ａ＊ｂ＊表色系のＡ光源による反射光の色度ａ＊とＤ６５光源による反射光の色度ａ＊との差、及び前記Ｌ＊ａ＊ｂ＊表色系のＡ光源による反射光の色度ｂ＊とＤ６５光源による反射光の色度ｂ＊との差が、共に１以下であることを特徴とする。
【００１０】
前記膜の可視光線領域における最大吸収スペクトルの半値幅が２４ｎｍ以下、前記膜の４５０ｎｍ以上かつ５２０ｎｍ以下の波長帯域Ａの光透過率の最大値Ａｘと最小値Ａｎとの差が３．０％以下、かつ、前記最大値Ａｘと前記膜の６２０ｎｍ以上かつ６７０ｎｍ以下の波長帯域Ｂの光透過率の最大値Ｂｘとの差が５．０％以下であることが好ましい。
【００１１】
前記最大吸収スペクトルは、５８５ｎｍ±３５ｎｍの波長帯域における吸収スペクトルであることが好ましい。
前記色素は、近赤外線領域の光を吸収する近赤外線吸収色素と、可視光線の波長帯域のうち所定の波長帯域の光を選択吸収する選択吸収色素と、色調整用色素とを含有してなることが好ましい。
【００１２】
本発明の近赤外線遮蔽部材は、透明基材上に、本発明の近赤外線遮蔽膜を備えてなることを特徴とする。
前記透明基材は、透明高分子フィルムまたは透明高分子シートであることが好ましい。
【００１３】
本発明の表示装置は、表示面に、本発明の近赤外線遮蔽部材を備えてなることを特徴とする。
【００１４】
本発明の近赤外線遮蔽膜形成用塗料は、近赤外線領域の光を吸収する近赤外線吸収色素と、可視光線の波長帯域のうち所定の波長帯域の光を選択吸収する選択吸収色素と、色調整用色素とを含有し、前記選択吸収色素の最大吸収スペクトルの半値幅が２４ｎｍ以下であることを特徴とする。
【発明の効果】
【００１５】
本発明の近赤外線遮蔽膜によれば、ＣＩＥにより規格化されたＬ＊ａ＊ｂ＊表色系のＡ光源による反射光の色度ａ＊とＤ６５光源による反射光の色度ａ＊との差、及び前記Ｌ＊ａ＊ｂ＊表色系のＡ光源による反射光の色度ｂ＊とＤ６５光源による反射光の色度ｂ＊との差を、共に１以下としたので、外の光源からの光により外観色が変化する虞が無くなり、膜のメタメリズムを改善することができる。
また、可視光線領域の特定の波長の光を選択的に遮蔽することができ、各色素の組み合わせで様々な透過色の調整を行うことができる。したがって、複数の表示装置を組み合わせた場合における表示画像の色再現性を向上させることができる。
【００１６】
本発明の近赤外線遮蔽部材によれば、透明基材上に、本発明の近赤外線遮蔽膜を備えたので、可視光線領域の特定の波長の光を選択的に遮蔽することができ、各色素の組み合わせで様々な透過色の調整を行うことができる。したがって、複数の表示装置を組み合わせた場合における表示画像の色再現性を向上させることができる。
また、外の光源からの光により外観色が変化する虞が無いので、膜のメタメリズムを改善することができる。
【００１７】
本発明の表示装置によれば、表示面に、本発明の近赤外線遮蔽部材を備えたので、表示装置から発光する特定の波長の光を選択的に遮蔽することができ、可視光線領域での光透過率分布を可能な限り自然光に近い均一なものとすることができる。したがって、表示面における色再現性を向上させることができる。
また、外の光源からの光により外観色が変化する虞が無いので、表示面のメタメリズムを改善することができる。
【００１８】
本発明の近赤外線遮蔽膜形成用塗料によれば、近赤外線領域の光を吸収する近赤外線吸収色素と、可視光線の波長帯域のうち所定の波長帯域の光を選択吸収する選択吸収色素と、色調整用色素とを含有し、前記選択吸収色素の最大吸収スペクトルの半値幅を２４ｎｍ以下としたので、近赤外線領域の光の遮蔽及び特定の波長の光の選択的遮蔽を行うことができ、したがって、膜の色再現性を向上させることができ、さらには、外の光源からの光により外観色が変化する虞が無くなるので、メタメリズムが改善された近赤外線遮蔽膜を、容易にかつ安価に製造することができる。
【発明を実施するための最良の形態】
【００１９】
本発明の近赤外線遮蔽膜とそれを備えた近赤外線遮蔽部材および表示装置並びに近赤外線遮蔽膜形成用塗料を実施するための最良の形態について説明する。
なお、この形態は、発明の趣旨をより良く理解させるために具体的に説明するものであり、特に指定のない限り、本発明を限定するものではない。
【００２０】
図１は、本発明の一実施形態の近赤外線遮蔽フィルム（近赤外線遮蔽部材）を示す概略断面図である。
この近赤外線遮蔽フィルム１は、透明フィルム（透明基材）２と、この透明フィルム２の表面（一主面）２ａに形成された近赤外線遮蔽膜３とにより構成されている。
【００２１】
透明フィルム２の材質としては、十分な強度があり、可視光線に対して透明な高分子フィルムとなり得るものであれば、特に限定されるものではないが、例えば、セルロースアセテート、トリアリルシアヌレート（ＴＡＣ）、ポリスチレン（ＰＳ）、ポリエチレンテレフタレート（ＰＥＴ）、ポリエーテル、ポリイミド、エポキシ、フェノキシ、ポリカーボネート（ＰＣ）、ポリフッ化ビニリデン、アクリル、ポリエチレン（ＰＥ）、ナイロン、ポリビニルアルコール（ＰＶＡ）、ポリテトラフルオルエチレン（ＰＴＦＥ）、ポリフルオルアセチレン（ＰＦＡ）から適宜選択することができる。
また、この透明樹脂フィルム２の厚みも特段限定されるものではなく、通常５０〜２５０μｍ程度のものまでが使用可能である。
【００２２】
用途によっては、透明フィルム２の替わりに透明シートを用いてもよい。この場合、透明シートの材質としては、十分な強度があり、透明な高分子シートとなり得るものであればよく、上述した材質からなるシートが好適である。
この透明シートの厚みも特段限定されるものではなく、通常５０μｍ〜１０ｍｍ程度のものまでが使用可能である。
【００２３】
近赤外線遮蔽膜３は、有機高分子中に色素を含有してなる近赤外線遮蔽用の膜であり、有機高分子としては、含有する色素と濡れ性がよく、しかも可視光線に対して十分な透明性を確保することができるものであればよく、例えば、アクリル樹脂、ポリエステル樹脂、ポリウレタン樹脂、ポリオレフィン樹脂、ポリスチレン樹脂、セルロース、ポリビニルピロリドン、ポリビニルアルコール、ポリエチレングリコール、ポリプロピレングリコール、ブチラール樹脂、アルキド樹脂、塩化ビニル樹脂、エチルセルロース等のセルロース類を単独もしくは併用して用いることができる。
これらの有機高分子は、用途によって、常温硬化型樹脂、紫外線硬化型樹脂、電子線硬化型樹脂のいずれかのタイプのものを適宜選択すればよい。
【００２４】
色素としては、近赤外線領域の光を吸収する近赤外線吸収色素と、可視光線の波長帯域のうち所定の波長帯域の光を選択吸収する選択吸収色素と、色調整用色素とを含有していることが必要である。
近赤外線吸収色素は、近赤外線（near infrared radiation :NIR）の波長帯域（２．５μｍ〜０．７６μｍ）の光を選択吸収する色素であり、例えば、ポリメチン系、フタロシアニン系、ナフタロシアニン系、金属錯体系、アミニウム系、イモニウム系、ジイモニウム系、アンスラキノン系、ジチオール金属錯体系、ナフトキノン系、インドールフェノール系、アゾ系、トリアリルメタン系等の色素が挙げられる。
これらの色素の中でも、金属錯体系、アミニウム系、フタロシアニン系、ナフタロシアニン系、ジイモニウム系の色素は、近赤外線の吸収性能に優れていることから、特に好ましい。
【００２５】
選択吸収色素としては、可視光線の波長帯域における最大吸収スペクトルの半値幅が２４ｎｍ以下であることが必要であり、この様な色素としては、例えば、スクアリリウム系、アゾ系、縮合アゾ系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、ポルフィリン系、金属錯体系等の有機顔料または有機染料、カーボンブラック、酸化鉄、酸化クロム、酸化チタン等の無機顔料、あるいは、金コロイド、白金コロイド、銀コロイド等の貴金属コロイド等が挙げられる。
これらの選択吸収色素は、上記の色素の群から選択吸収する波長帯域の光に合わせて１種または２種以上を選択すればよい。
【００２６】
色調整用色素としては、近赤外線遮蔽膜３の可視光線領域における最大吸収スペクトルの半値幅が２４ｎｍ以下、近赤外線遮蔽膜３の４５０ｎｍ以上かつ５２０ｎｍ以下の波長帯域Ａの光透過率の最大値Ａｘと最小値Ａｎとの差が３．０％以下、かつ、この最大値Ａｘと近赤外線遮蔽膜３の６２０ｎｍ以上かつ６７０ｎｍ以下の波長帯域Ｂの光透過率の最大値Ｂｘとの差が５．０％以下となる様な光透過スペクトルを発現することができるものであればよく、例えば、黄、青、紫及び赤の色素群から選択された１種または２種以上の有機染料または有機顔料を組合せて用いる。また、必要により、この色素群に「黒」を加えてもよい。
【００２７】
有機染料としては、上述した有機高分子に可溶なものであればよく、例えば、ケトン類やエステル類の染料、芳香族系溶剤に可溶な油溶性染料、有機溶剤に可溶な染料のいずれかを用いることができる。
また、有機顔料としては、上述した有機高分子に可溶なものであればよく、例えば、アゾ系、フタロシアニン系、キナクリドン系、ジオキサジン系等を用いることができる。
【００２８】
この近赤外線遮蔽膜３は、ＣＩＥにより規格化されたＬ＊ａ＊ｂ＊表色系のＡ光源による反射光の色度ａ＊とＤ６５光源による反射光の色度ａ＊との差Δａ＊（＝ａ＊値（Ａ光源）−ａ＊値（Ｄ６５光源））、及び、このＬ＊ａ＊ｂ＊表色系のＡ光源による反射光の色度ｂ＊とＤ６５光源による反射光の色度ｂ＊との差Δｂ＊（＝ｂ＊値（Ａ光源）−ｂ＊値（Ｄ６５光源））が、共に１以下が好ましく、より好ましくは０．５以下、さらに好ましくは０．３以下である。
これら差Δａ＊及びΔｂ＊は、数値が小さい程、外光色による外観色の色変化が小さいことを示す。したがって、数値が小さい程、メタメリズムが低くなるために、外光の光源による膜の表面の色調の変化が小さくなる。
【００２９】
ここで、Ａ光源とは、「電球色」と称される発光スペクトルを有する光を発する光源であり、フィラメントにタングステンを用いた白熱電球が好適に用いられる。
また、Ｄ６５光源とは、彩度が「０」（無彩色）となる様な発光スペクトルを有する光を発する光源であり、いわゆる白色光源のことである。
【００３０】
この近赤外線遮蔽膜３は、図２に示す様に、可視光線領域における最大吸収スペクトルＳの半値幅Ｗが２４ｎｍ以下、より好ましくは２２ｎｍ以下である。この最大吸収スペクトルＳは、５８５ｎｍ±３５ｎｍの波長帯域Ｎにおける吸収スペクトルであることが好ましい。
この近赤外線遮蔽膜３では、４５０ｎｍ以上かつ５２０ｎｍ以下の波長帯域Ａの光透過率の最大値Ａｘと最小値Ａｎとの差は、３．０％以下が好ましく、より好ましくは１．５以下、さらに好ましくは１．０以下である。
また、この最大値Ａｘと６２０ｎｍ以上かつ６７０ｎｍ以下の波長帯域Ｂの光透過率の最大値Ｂｘとの差は、５．０％以下が好ましく、より好ましくは４．０以下、さらに好ましくは３．５以下である。
【００３１】
次に、本実施形態の近赤外線遮蔽フィルムの製造方法について説明する。
「近赤外線遮蔽膜形成用塗料」
所定量の有機高分子を有機溶媒に溶解・混合し、樹脂組成物を調整する。
ここで用いられる有機高分子としては、後述する有機溶媒に溶解するものであれば、固体、液体のいずれであってもよく、また、常温硬化型、紫外線硬化型、電子線硬化型のいずれのタイプであってもよいが、可視光線に対して十分な透明性を確保することができるものである必要がある。
【００３２】
この様な有機高分子としては、例えば、アクリル樹脂、ポリエステル樹脂、ポリウレタン樹脂、ポリオレフィン樹脂、ポリスチレン樹脂、セルロース、ポリビニルピロリドン、ポリビニルアルコール、ポリエチレングリコール、ポリプロピレングリコール、ブチラール樹脂、アルキド樹脂、塩化ビニル樹脂、エチルセルロース等のセルロース類が好適に用いられる。
【００３３】
有機溶媒としては、特に限定されるものではないが、例えば、メタノール、エタノール、２−プロパノール、ｎ−ブタノール、２−ブタノール等のアルコール類、アセトン、メチルエチルケトン、メチルイソブチルケトン等のケトン類、ベンゼン、トルエン、キシレン等の芳香族炭化水素、シクロヘキサン等の飽和単環炭化水素、β−オキシエチルメチルエーテル（メチルセロソルブ）、β−オキシエチルエーテル（エチルセロソルブ）、ブチル−β−オキシエチルエーテル（ブチルセロソルブ）、プロピレングリコールモノメチルエーテル等のグリコールのモノエーテル類、酢酸エチル、酢酸ブチル、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノメチルエーテルアセテート、ジエチレングリコールモノブチルエーテルアセテート等のエステル類等が好適に用いられる。
これらの有機溶媒は、単独で用いてもよく、複数種を混合して用いてもよい。
【００３４】
次いで、この樹脂組成物に、上述した近赤外線領域の光を吸収する近赤外線吸収色素、可視光線の波長帯域のうち所定の波長帯域の光を選択吸収する選択吸収色素、及び色調整用色素を、それぞれ所定量添加し、近赤外線遮蔽膜形成用塗料を調整する。
これら近赤外線吸収色素、選択吸収色素、色調整用色素それぞれにおける各色素の選択及び添加量は、得られる近赤外線遮蔽膜に要求される光学特性によって決まってくる。ここでは、要求される光学特性を満足するように各色素の選択及び添加量が決定される。
【００３５】
次いで、透明フィルムの表面に近赤外線遮蔽膜を形成する。
透明フィルムの表面を、予めクリーニングローラー等を用いて清浄化しておき、この透明フィルムの表面に、スピンコート法、スプレーコート法、ディップ法、バーコート法、インクジェット法、グラビアコート法、ロールコート法、スクリーン印刷法、ナイフコータ法、リバースロールコータ法、キスコータ法などの塗布方法により、上記の近赤外線遮蔽膜形成用塗料を塗布する。
【００３６】
次いで、この近赤外線遮蔽膜形成用塗料に、例えば、室内に自然放置、ドライヤーやエアブローによる乾燥、加熱炉による熱処理、紫外線照射等により乾燥処理あるいは熱処理、のいずれかを施し、近赤外線遮蔽膜を形成する。
以上により、透明フィルムの表面に近赤外線遮蔽膜を容易にかつ安価に形成することができ、したがって、近赤外線遮蔽フィルム１を容易にかつ安価に製造することができる。
【００３７】
また、この近赤外線遮蔽フィルム１を、表示装置の表示面、例えば、ＰＤＰの表示面に接着剤等を用いて貼着する等により固定することとすれば、ＰＤＰから発生するネオン等の特定の波長の光を選択的に遮蔽することが可能である。
この場合、可視光線領域での光透過率分布を可能な限り自然光に近い均一なものとしつつ、透過色も調整することが可能であるから、ＰＤＰの発光特性に合わせて色再現性を向上させることも可能である。しかも、外の光源からの光により外観色が変化する虞が無いので、表示面におけるメタメリズムも低くなる。
【００３８】
本実施形態の近赤外線遮蔽膜３によれば、Ｌ＊ａ＊ｂ＊表色系のＡ光源による反射光の色度ａ＊とＤ６５光源による反射光の色度ａ＊との差Δａ＊、及び、このＬ＊ａ＊ｂ＊表色系のＡ光源による反射光の色度ｂ＊とＤ６５光源による反射光の色度ｂ＊との差Δｂ＊を、共に１以下としたので、外の光源からの光により外観色が変化する虞が無くなり、膜のメタメリズムを改善することができる。
また、可視光線領域の特定の波長の光を選択的に遮蔽することができるので、可視光線領域での光透過率分布を可能な限り自然光に近い均一なものとすることができ、したがって、膜の表面における色再現性を向上させることができる。
【００３９】
本実施形態の近赤外線遮蔽フィルム１によれば、透明フィルム２と、この透明フィルム２の表面２ａに形成された近赤外線遮蔽膜３とにより構成したので、外の光源からの光により外観色が変化する虞が無くなり、近赤外線遮蔽フィルム１のメタメリズムを改善することができる。
また、可視光線領域の特定の波長の光を選択的に遮蔽することができるので、可視光線領域での光透過率分布を可能な限り自然光に近い均一なものとすることができ、したがって、この近赤外線遮蔽フィルム１の色再現性を向上させることができる。
【００４０】
本実施形態の表示装置によれば、ＰＤＰ等の表示面に、近赤外線遮蔽フィルム１を設けたので、ＰＤＰ等の表示面から発光する特定の波長の光を選択的に遮蔽することができ、可視光線領域での光透過率分布を可能な限り自然光に近い均一なものとすることができる。したがって、表示面における色再現性を向上させることができる。
また、外の光源からの光により外観色が変化する虞が無いので、表示面のメタメリズムを改善することができる。
【実施例】
【００４１】
以下、実施例１〜４及び比較例１〜４により本発明を具体的に説明するが、本発明はこれらの実施例によって限定されるものではない。
「実施例１」
アクリル樹脂（ダイヤナールＢＲ−８０、ガラス転移点：１０５℃、 三菱レイヨン（株）社製）１００重量部を、メチルエチルケトンとトルエンの混合液（重量比、５０：５０）に溶解・混合して樹脂組成物を調製した。
【００４２】
また、半値幅が２２ｎｍ、最大吸収スペクトル（λｍａｘ）が５８６ｎｍの選択吸収色素をトルエンに溶解・混合して選択吸収色素溶解液を調整した。また、赤、黄、黒それぞれの色素の比率（重量比）が０．５：０．３：０．０である色調整用色素をトルエンに溶解・混合して色調整用色素溶解液を調整した。
【００４３】
次いで、上記の樹脂組成物に、近赤外線吸収色素であるジイモニウム系化合物として、Ｎ，Ｎ，Ｎ，Ｎ，−テトラキス（ｐ−ジエチルアミノフェニル）−ｐ−ベンゾキノン−ビス（イモニウム）のヘキサフルオロアンチモン酸塩（ＩＲＧ−０２２、日本化薬（株）社製）を２重量部、第２の近赤外線吸収色素としてフタロシアニン系色素（イーエクスカラー８１０Ｋ、（株）日本触媒社製）を１重量部添加し、さらに、上記の選択吸収色素溶解液を２．０重量部及び色調整用色素溶解液を０．５重量部それぞれ投入し、近赤外線遮蔽膜形成用塗料を調整した。
【００４４】
次いで、この近赤外線遮蔽膜形成用塗料を、バーコート法によりポリエチレンテレフタレート（ＰＥＴ）フィルム（コスモシャインＡ−４３００、厚み：１００μｍ、東洋紡績（株）社製）上に、乾燥後の膜厚が１５μｍとなるように塗工し、その後、室内に自然放置して乾燥させ、実施例１の近赤外線遮蔽フィルムを作製した。
【００４５】
「実施例２」
選択吸収色素の最大吸収スペクトル（λｍａｘ）を５９０ｎｍ、この選択吸収色素を用いた選択吸収色素溶解液の投入量を１．２重量部、色調整用色素の赤、黄、黒それぞれの色素の比率（重量比）を０．２：０．３：０．６、この色調整用色素を用いた色調整用色素溶解液の投入量を０．８重量部とした以外は、実施例１と同様にして、実施例２の近赤外線遮蔽フィルムを作製した。
【００４６】
「実施例３」
選択吸収色素の半値幅を２４ｎｍ、その最大吸収スペクトル（λｍａｘ）を５９０ｎｍ、色調整用色素の赤、黄、黒それぞれの色素の比率（重量比）を０．２：０．３：０．１、この色調整用色素を用いた色調整用色素溶解液の投入量を０．６重量部とした以外は、実施例１と同様にして、実施例３の近赤外線遮蔽フィルムを作製した。
【００４７】
「実施例４」
選択吸収色素の最大吸収スペクトル（λｍａｘ）を５９０ｎｍ、この選択吸収色素を用いた選択吸収色素溶解液の投入量を２．３重量部、色調整用色素の赤、黄、黒それぞれの色素の比率（重量比）を０．０：０．２：０．０とした以外は、実施例１と同様にして、実施例４の近赤外線遮蔽フィルムを作製した。
【００４８】
「比較例１」
選択吸収色素の半値幅を３０ｎｍ、この選択吸収色素を用いた選択吸収色素溶解液の投入量を３．０重量部、色調整用色素の赤、黄、黒それぞれの色素の比率（重量比）を０．１：０．３：０．０、この色調整用色素を用いた色調整用色素溶解液の投入量を０．３重量部とした以外は、実施例１と同様にして、比較例１の近赤外線遮蔽フィルムを作製した。
【００４９】
「比較例２」
選択吸収色素の半値幅を２８ｎｍ、その最大吸収スペクトル（λｍａｘ）を５９０ｎｍ、この選択吸収色素を用いた選択吸収色素溶解液の投入量を１．８重量部、色調整用色素の赤、黄、黒それぞれの色素の比率（重量比）を０．１：０．１：０．２、この色調整用色素を用いた色調整用色素溶解液の投入量を０．４重量部とした以外は、実施例１と同様にして、比較例２の近赤外線遮蔽フィルムを作製した。
【００５０】
「比較例３」
選択吸収色素の半値幅を２４ｎｍ、その最大吸収スペクトル（λｍａｘ）を５９０ｎｍ、色調整用色素の赤、黄、黒それぞれの色素の比率（重量比）を０．１：０．２：０．１、この色調整用色素を用いた色調整用色素溶解液の投入量を０．３重量部とした以外は、実施例１と同様にして、比較例３の近赤外線遮蔽フィルムを作製した。
【００５１】
「比較例４」
選択吸収色素の半値幅を２４ｎｍ、その最大吸収スペクトル（λｍａｘ）を５９０ｎｍ、この選択吸収色素を用いた選択吸収色素溶解液の投入量を１．３重量部、色調整用色素の赤、黄、黒それぞれの色素の比率（重量比）を０．３：０．０：０．１、この色調整用色素を用いた色調整用色素溶解液の投入量を０．３重量部とした以外は、実施例１と同様にして、比較例４の近赤外線遮蔽フィルムを作製した。
【００５２】
表１に、実施例１〜４及び比較例１〜４それぞれの選択吸収色素の半値幅、最大吸収スペクトル（λｍａｘ）、投入量、色調整用色素の赤、黄、黒それぞれの色素の比率、投入量を示してある。
【００５３】
【表１】
2006350081.tif 000002
【００５４】
「近赤外線遮蔽フィルムの評価」
実施例１〜４及び比較例１〜４それぞれの近赤外線遮蔽フィルムの評価を行った。
評価項目は、全光線透過率、半値幅（＝選択吸収色素の半値幅）、透過色彩、近赤外線透過率、メタメリズム、分光透過率の６項目とした。
評価方法は以下の通りである。
【００５５】
（１）全光線透過率
日本工業規格ＪＩＳ Ｋ ７１０５「プラスチックの光学的特性試験方法」に準拠して、近赤外線遮蔽フィルムの全光線透過率をヘーズメータ（東京電色社製）を用いて測定した。
（２）透過色彩
各試料のＬ＊ａ＊ｂ＊表色系のａ＊値、ｂ＊値を、カラーアナライザー  ＴＯＰＳＣＡＮ  ＴＣ−１８００−ＭＫ（東京電色工業（株）社製）を用いて、Ｄ６５光源を標準光とし、２度視野にて測定した。
【００５６】
（３）近赤外線透過率
各試料の８５０ｎｍ及び９５０ｎｍそれぞれの近赤外線における透過率を、分光光度計  Ｕ−４１００（日立ハイテクノロジーズ社製）を用いて測定した。
（４）メタメリズム
分光色差計  ＳＥ−２０００（日本電色工業社製）を用い、光源としては、Ｄ６５光源及びＡ光源（視野角２°）を用い、Ｌ＊ａ＊ｂ＊表色系のＡ光源による反射光の色度ａ＊とＤ６５光源による反射光の色度ａ＊との差Δａ＊、及び、このＬ＊ａ＊ｂ＊表色系のＡ光源による反射光の色度ｂ＊とＤ６５光源による反射光の色度ｂ＊との差Δｂ＊を、それぞれ求めた。
Δａ＊＝ａ＊値（Ａ光源）−ａ＊値（Ｄ６５光源）
Δｂ＊＝ｂ＊値（Ａ光源）−ｂ＊値（Ｄ６５光源）
【００５７】
（５）分光透過率
分光光度計  Ｕ−４１００（日立ハイテクノロジーズ社製）を用い、５°の分光透過率を測定した。
実施例１〜４及び比較例１〜４それぞれの近赤外線遮蔽フィルムの評価結果を表２及び表３に示す。
また、図３に、実施例１、２及び比較例１各々の分光透過率曲線を示す。
【００５８】
【表２】
2006350081.tif 000003
【００５９】
【表３】
2006350081.tif 000004
【００６０】
以上の評価結果によれば、実施例１〜４の近赤外線遮蔽フィルムは、比較例１〜４の近赤外線遮蔽フィルムと比べて、十分な近赤外線遮蔽性能を有していることが分かった。また、可視光線領域での光学特性についても、表示装置の発光特性に合わせた色調整が可能であることが分かった。また、外光の発光特性が変化した場合においても、外観色（反射色）の色変化が極めて小さく、メタメリズムに優れたものとなっていることが分かった。
【００６１】
したがって、実施例１〜４の近赤外線遮蔽フィルムは、比較例１〜４の近赤外線遮蔽フィルムと比べて、光源による外観色（反射色）の色変化が小さく、したがって、外の光源からの光により外観色（反射色）が変化する虞が無く、近赤外線遮蔽フィルムのメタメリズムが改善されていることが分かった。
また、分光透過率が優れていることから、可視光線領域での光透過率分布を可能な限り自然光に近い均一なものとすることで、近赤外線遮蔽フィルムの色純度を向上させることができることが分かった。
【産業上の利用可能性】
【００６２】
本発明の近赤外線遮蔽膜は、ＣＩＥにより規格化されたＬ＊ａ＊ｂ＊表色系のＡ光源による反射光の色度ａ＊とＤ６５光源による反射光の色度ａ＊との差、及び前記Ｌ＊ａ＊ｂ＊表色系のＡ光源による反射光の色度ｂ＊とＤ６５光源による反射光の色度ｂ＊との差を、共に１以下としたものであるから、外の光源からの光による外観色（反射色）の変化や可視光線領域での光透過率分布が問題とされるあらゆる物に適用可能で、特に、プラズマディスプレイ（ＰＤＰ）、液晶ディスプレイ（ＬＣＤ）、エレクトロルミネッセンスディスプレイ（ＥＬＤ）、ブラウン管（ＣＲＴ）、プロジェクション（ＰＪＴＶ）などの各種画像表示装置の表示面における外観色（反射色）の変化や可視光線領域での光透過率分布を向上させる場合に非常に効果的であり、その産業的利用価値は非常に大きなものである。
【図面の簡単な説明】
【００６３】
【図１】本発明の一実施形態の近赤外線遮蔽フィルムを示す概略断面図である。
【図２】本発明の一実施形態の近赤外線遮蔽膜の可視光領域における吸収スペクトルを示す説明図である。
【図３】本発明の実施例１、２及び比較例１各々の分光透過率曲線を示す図である。
【符号の説明】
【００６４】
１  近赤外線遮蔽フィルム
２  透明フィルム
２ａ  表面（一主面）
３  近赤外線遮蔽膜
【図１】
2006350081.tif 000005
【図２】
2006350081.tif 000006
【図３】
2006350081.tif 000007